(57)【特許請求の範囲】
【請求項１】
非弾性糸と弾性糸からなる伸縮性経編地であって、経編地が、非弾性糸と弾性糸がルーピングされた編組織からなり、非弾性糸のランナー長が１５０ｃｍ／ラック以上３００ｃｍ／ラック以下、弾性糸のランナー長が１２０ｃｍ／ラック以上２００ｃｍ／ラック以下であり、ヨコ方向密度が３０本／ｉｎｃｈ以上５５本／ｉｎｃｈ以下、タテ方向密度が５０本／ｉｎｃｈ以上１００本／ｉｎｃｈ以下であり、ＣＦ指数が１２０００以上２４０００以下であり、経編地が１０〜２２ゲージの経編機により作られたものに相当すること、及び１４．７Ｎ荷重時のタテ方向もしくはヨコ方向のいずれか一方の伸長率が２５０％以上であることを特徴とする伸縮性経編地。
【請求項２】
タテ方向とヨコ方向の伸長率の平均が２００％以上であり、タテ方向およびヨコ方向のフィット指数が７５％以上であることを特徴とする請求項１に記載の伸縮性経編地。
【請求項３】
非弾性糸の単糸繊度が１．５ｄｔｅｘ以上１１ｄｔｅｘ以下であることを特徴とする請求項１または２に記載の伸縮性経編地。
【請求項４】
弾性糸の混率が１０〜６０重量％であることを特徴とする請求項１〜３のいずれかに記載の伸縮性経編地。
【請求項５】
弾性糸がポリウレタン弾性糸であることを特徴とする請求項１〜４のいずれかに記載の伸縮性経編地。
【請求項６】
編組織がダブルデンビー、ダブルアトラス、ハーフ、またはサテンであることを特徴とする請求項１〜５のいずれかに記載の伸縮性経編地。
【請求項７】
伸縮性経編地のフリーカット特性が、ほつれ３級以上、カール４５°以下であることを特徴とする請求項１〜６のいずれかに記載の伸縮性経編地。
【請求項８】
伸縮性経編地のピリングがタテ方向及びヨコ方向において３級以上であり、寸法変化率がタテ方向及びヨコ方向において−４．０％〜＋２．０％であることを特徴とする請求項１〜７のいずれかに記載の伸縮性経編地。
【請求項９】
請求項１〜８のいずれかに記載の伸縮性経編地を使用していることを特徴とする衣料。
【発明の詳細な説明】
【技術分野】
【０００１】
本発明は、ガードル、ブラジャー、ショーツ、キャミソール、肌着、レギンスなどのインナーウェア、スパッツ、水着、レオタード、コンプレッションアンダーなどのスポーツウェアの衣料用途に用いられる伸長性とフィット性に優れた経編地に関するものである。
【背景技術】
【０００２】
弾性糸と非弾性糸を交編した交編編地、例えばトリコット２ウェイ、サテンネット、パワーネットなどは、非常に優れた伸長性と回復性から、インナー、ファンデーション、スポーツウェア等の分野で従来から多く使われている。近年、特に身体の運動に対する追随性や脱着の容易さ、着用時の快適性、体形補正など機能面の向上が要求され、補形肌着やコンプレッションインナーなどの衣料製品においては、従来に無い複雑な縫製パターンの製品が作られるようになってきている。それらに用いられる生地に対しては、従来よりもさらに優れた伸長性やフィット性を備えた素材が求められるようになってきている。【０００３】
このような要望に応えるため、使用する弾性糸や非弾性糸の改善、編組織や設定条件の工夫が多く行なわれてきた。例えば、特許文献１では、両面編組織を用い、片面に弾性糸のみによるニットループを形成することにより、高い回復性を持ち、なおかつズレ滑りを防ぐ経編地が提案されている。これらは、着用時の回復性に優れるものの、大きく伸びず、生地も厚くなる問題があった。また、弾性糸の混率が高くなり、染色加工性の難易度が高い、コストが割高であるなどの問題もあった。【０００４】
特許文献２では、対称アトラス編組織により、タテヨコ両方向への伸長性と品位に優れた経編地が提案されている。これらは、タテヨコ両方向への伸長性には優れているものの、回復性については十分とは言えず、実際の繰り返し使用においてはワライ（生地のたるみ）が発生しやすかった。【０００５】
特許文献３では、弾性糸を２針オーバーラップする編組織により、タテヨコ両方向への伸長性と回復性が優れた経編地が提案されている。また、２種類のスパンデックスを使用することにより、タテヨコ方向への伸長性と回復性に優れた経編地が多く提案されている（特許文献４、特許文献５等）。これらはいずれも、タテヨコ両方向への回復性は優れるものの、補形性を良くするためにパワーが強い物であり、伸長性については十分とは言えず、着用感も決して快適とは言えなかった。また、弾性糸の混率も高くなり、染色加工性の難易度が高い、コストが割高であるなどの問題もあった。【０００６】
また、非弾性糸と弾性糸を用いた経編地では、ローゲージの編機を用い、編成条件においてもランナー長を大きくすることにより、伸長性を良くすることが知られている。しかし、これらの方法では、フィット性が悪くなり、着用時にワライ（生地のたるみ）が発生したり、非弾性糸がひっかかりやすくなるため、ピリングが悪くなるといった問題が起こりやすい。また、編立てや染色加工工程においても、欠点が発生しやすく、これらの方法で伸長回復性の良い生地を作るには限界があった。
【先行技術文献】
【特許文献】
【０００７】
【特許文献１】特開２０１４−１７３１９３号公報
【特許文献２】特開２００３−１２９３６１号公報
【特許文献３】特開２００３−１６６１５２号公報
【特許文献４】特開平５−３３９８５５号公報
【特許文献５】特許第３４８２６９８号公報
【発明の概要】
【発明が解決しようとする課題】
【０００８】
本発明は、上記の従来技術の問題点を解消するために創案されたものであり、その目的は、着用者に窮屈感を感じさないために非常に大きな伸長性を持ちながら、着用者の動きにも十分追随するフィット性を持つ経編地を提供することである。
【課題を解決するための手段】
【０００９】
本発明者は、上記の目的を達成するために鋭意検討した結果、非弾性糸と弾性糸からなる伸縮性経編地において、ローゲージの編機を用い、糸構成および編成条件を特定の範囲に設定し、比較的低い密度で構成されながらも面積あたりの繊維の占有率を特定の範囲に収めることにより、非常に大きな伸長性を発揮しながらも、フィット性に優れた経編地を、編成工程や染色加工工程におけるトラブルなく、安定的に提供することができることを見出した。【００１０】
すなわち、ローゲージの編機を用いて、ランナー長を大きくすると、生地内において繊維の自由度が上がるため、伸長性が良くなる。しかし、繊維の自由度が高すぎると伸長時に糸が引っ張られて変形（ループが絞られたり、ループ間の糸がずれる）し、伸ばされた生地が回復しにくくなり、フィット性が悪くなる。繊維の自由度は、生地における面積あたりの繊維の占有量であり、これらは編立て時のランナー長、および構成糸の糸の太さ、生地の密度により、制御することができる。これらを適切な範囲に設定することにより、弾性糸が適度にテンションのかかった状態で安定する。そうすると、弾性糸の伸長性と回復力が十分に発揮できるため、高い伸長性を発揮しながらも、フィット性に優れた経編地を作ることができる。【００１１】
本発明は、上記の知見に基づいて完成されたものであり、以下の（１）〜（９）の構成を有するものである。
（１）非弾性糸と弾性糸からなる伸縮性経編地であって、経編地が、非弾性糸と弾性糸がルーピングされた編組織からなり、非弾性糸のランナー長が１５０ｃｍ／ラック以上３００ｃｍ／ラック以下、弾性糸のランナー長が１２０ｃｍ／ラック以上２００ｃｍ／ラック以下であり、ヨコ方向密度が３０本／ｉｎｃｈ以上５５本／ｉｎｃｈ以下、タテ方向密度が５０本／ｉｎｃｈ以上１００本／ｉｎｃｈ以下であり、ＣＦ指数が１２０００以上２４０００以下であり、経編地が１０〜２２ゲージの経編機により作られたものに相当すること、及び１４．７Ｎ荷重時のタテ方向もしくはヨコ方向のいずれか一方の伸長率が２５０％以上であることを特徴とする伸縮性経編地。
（２）タテ方向とヨコ方向の伸長率の平均が２００％以上であり、タテ方向およびヨコ方向のフィット指数が７５％以上であることを特徴とする（１）に記載の伸縮性経編地。
（３）非弾性糸の単糸繊度が１．５ｄｔｅｘ以上１１ｄｔｅｘ以下であることを特徴とする（１）または（２）に記載の伸縮性経編地。
（４）弾性糸の混率が１０〜６０重量％であることを特徴とする（１）〜（３）のいずれかに記載の伸縮性経編地。
（５）弾性糸がポリウレタン弾性糸であることを特徴とする（１）〜（４）のいずれかに記載の伸縮性経編地。
（６）編組織がダブルデンビー、ダブルアトラス、ハーフ、またはサテンであることを特徴とする（１）〜（５）のいずれかに記載の伸縮性経編地。
（７）伸縮性経編地のフリーカット特性が、ほつれ３級以上、カール４５°以下であることを特徴とする（１）〜（６）のいずれかに記載の伸縮性経編地。
（８）伸縮性経編地のピリングがタテ方向及びヨコ方向において３級以上であり、寸法変化率がタテ方向及びヨコ方向において−４．０％〜＋２．０％であることを特徴とする（１）〜（７）のいずれかに記載の伸縮性経編地。
（９）（１）〜（８）のいずれかに記載の伸縮性経編地を使用していることを特徴とする衣料。
【発明の効果】
【００１２】
本発明によれば、非常に大きな伸長性を持ちながら、着用者の動きにも十分追随するフィット性を持つ経編地を提供することができる。本発明の経編地を用いれば、着用者に窮屈感を感じさせず、なおかつ、着用者の動きにも十分追随する、ストレスを感じないインナーウェアやスポーツアンダー等の製品を作ることが容易になる。
【図面の簡単な説明】
【００１３】
【図１】図１は、異方向のダブルデンビー組織を示す。
【図２】図２は、同方向のダブルデンビー組織を示す。
【図３】図３は、４Ｃダブルアトラス組織（閉じ目と開き目）を示す。
【図４】図４は、４Ｃダブルアトラス組織（オール閉じ目）を示す。
【図５】図５は、ハーフ組織を示す。
【図６】図６は、異方向のダブルデンビー組織を示す。
【図７】図７は、ＣＦ指数とフィット指数の関係を示す。
【図８】図８は、カバーファクターとフィット指数の関係を示す。
【発明を実施するための形態】
【００１４】
本発明の経編地は、非弾性糸と弾性糸から構成されるものであり、弾性糸を１０〜６０重量％の混率で含有することが好ましい。弾性糸が前記割合より多いと、編成および染色加工での工程が難しくなり、生産性に問題が起こりやすくなる。また、伸張応力を高くすることは可能になるが、フィット性が悪くなりやすい。また、寸法変化率などの物性においても、問題が起こりやすくなる。一方、弾性糸が前記割合より少ないと、十分な伸長性が得られない可能性がある。非弾性糸とは、ゴム状弾性を持たない糸であり、フィラメント糸、紡績糸のいずれも用いることができる。具体的には、ポリエチレンテレフタレート、ポリトリメチレンテレフタレート、ナイロン６、ナイロン６６、アラミド繊維、アクリル、アクリレート、ポリエチレン、ポリプロピレンに代表される合成繊維マルチフィラメントや、レーヨン、アセテートに代表される化学繊維、さらには綿や羊毛、シルクなどの天然繊維などからなる糸が挙げられる。
【００１５】
弾性糸とは、ゴム状弾性を持った糸であり、モノフィラメント、マルチフィラメントのいずれも用いることができる。具体的には、ポリウレタン弾性糸、ポリエステル系弾性糸、ポリオレフィン系弾性糸、天然ゴム、合成ゴム、伸縮性を有する複合繊維からなる糸などが挙げられる。これらの中では、糸の弾性、熱セット性、耐薬品性などの点から、ポリウレタン弾性糸が好ましい。また、融着、合着タイプのポリウレタン弾性糸を用いることができる。
【００１６】
ポリウレタンとしては、ポリエーテル系、ポリエステル系、ポリカーボネート系などの公知のポリウレタンを挙げることができる。かかるポリウレタンは、ポリイソシアネートと、ポリマージオールと、所望により低分子多官能活性水素化合物とを反応させて得ることができる。ポリイソシアネートとしては、例えば４，４´−ジフェニルメタンジイソシアネート、１，４−フェニレンジイソシアネート、２，４−トリレンジイソシアネート、２，６−トリレンジイソシアネート、ナフタレンジイソシアネート、ヘキサメチレンジイソシアネート、１，４−シシクロヘキサンジイソシアネート、４，４´−ジシクロヘキシルメタンジイソシアネート、キシリレンジイソシアネートなどの１種または２種以上の混合物を用いることができる。これらの中では４，４´−ジフェニルメタンジイソシアネートが好ましい。
【００１７】
ポリマージオールは、両末端にヒドロキシル基を持つ分子量が６００〜７０００の実質的に線状の重合体であり、例えばポリテトラメチレンエーテルグリコール、ポリプロピレンエーテルグリコール、ポリエチレンエーテルグリコール、ポリペンタメチレンエーテルグリコールなどのポリエーテルポリオールや、コポリ（テトラメチレン・ネオペンチレン）エーテルジオール、コポリ（テトラメチレン・２−メチルブチレン）エーテルジオール、コポリ（テトラメチレン・２，３−ジメチルブチレン）エーテルジオール、コポリ（テトラメチレン・２，２−ジメチルブチレン）エーテルジオールなどの２種以上の炭素数６以下のアルキレン基を含むコポリエーテルポリオールや、アジピン酸、セバシン酸、マレイン酸、イタコン酸、マゼライン酸、マロン酸、コハク酸、グルタール酸、スベリン酸、ドデカンジカルボン酸、β―メチルアジピン酸、ヘキサヒドロテレフタル酸などの２塩基酸の１種または２種以上の混合物とエチレングリコール、１，２−プロピレングリコール、１，４−ブタンジオール、１，６−ヘキサンジオール、ネオペンチルグリコール、１，４−ジメチロールシクロヘキサンなどのグリコールの１種あるいは２種以上の混合物から得られるポリエステルポリオールや、ポリエーテルエステルジオール、ポリラクトンジオール、ポリカーボネートジオールなどの任意のポリオールを用いることができる。
【００１８】
前述したように、非弾性糸と弾性糸を用いた経編地では、ローゲージの編機を用い、編成条件にてランナー長を大きくする方法により、伸長性が良くなるが、フィット性が悪くなり着用時にワライが発生したり、非弾性糸がひっかかりやすくなるため、ピリングが悪くなるといった問題が起こりやすい。また、編立てや染色加工工程においても、欠点が発生しやすく、これらの方法で伸長回復性の良い生地を作るには限界があった。
【００１９】
本発明者は、それらの問題を解決するために、今回、ローゲージの編機を用いながら、ランナー長を大きくした上で、仕上がり生地の密度を低くし、弾性糸と非弾性糸の構成を適切に設定して、面積あたりの繊維の占有率を調整することにより、弾性糸を適度にテンションのかかった状態で安定させた。それにより、弾性糸の伸長性と回復力が十分に発揮できるため、高い伸長性を発揮しながらも、フィット性に優れた経編地を作ることができた。
【００２０】
本発明の経編地は、非弾性糸と弾性糸がルーピングされた編組織であることが必要である。非弾性糸と弾性糸がルーピングされることにより、繰り返し伸長時における糸のずれが発生しにくくなる。その結果、繰り返し使用による回復性の悪化およびそれに起因するフィット性の低下やワライの発生がなくなる。
【００２１】
本発明の経編地は、非弾性糸のランナー長が１５０ｃｍ／ラック以上３００ｃｍ／ラック以下、弾性糸のランナー長が１２０ｃｍ／ラック以上２００ｃｍ／ラック以下であり、ヨコ方向密度が３０本／ｉｎｃｈ以上５５本／ｉｎｃｈ以下、タテ方向密度が５０本／ｉｎｃｈ以上１００本／ｉｎｃｈ以下であることが必要である。非弾性糸、弾性糸ともにランナー長を大きくすることにより、生地内における糸への拘束力が無くなり、弾性糸本来の伸長性および回復性が十分発揮される。但し、ランナー長が長すぎると、編機上でうまくループが形成されなくなり、生地が作れなくなったり、多数の編み欠点が発生し、商品となしえなくなる。好ましくは、非弾性糸のランナー長が１６０ｃｍ／ラック以上２９０ｃｍ／ラック以下、弾性糸のランナー長が１２５ｃｍ／ラック以上１９０ｃｍ／ラック以下である。さらに好ましくは、非弾性糸のランナー長が１６５ｃｍ／ラック以上２８５ｃｍ／ラック以下、弾性糸のランナー長が１３０ｃｍ／ラック以上１８５ｃｍ／ラック以下である。ここに記載しているランナー長とは、生機の設計時に設定される、各糸の給糸長を意味する。
【００２２】
ランナー長を大きくしながら、優れた伸長性と回復性を得るためには、仕上がり生地の密度を小さくすることが必要である。密度が大きすぎると、弾性糸が適度に引っ張られた状態にならず、糸のたるみが発生しやすくなる。そのため、回復性が十分でなくなるとともに、繰り返し着用による生地の伸びだるみが発生する。また、染色加工工程において、シワやシボも発生しやすくなり、外観的にも望ましくない。密度が小さすぎると、目的としている伸長性が十分得られなくなる。また、生地としても薄く、軽くなりすぎ、寸法変化率等にも問題が生じてくる。
【００２３】
かかる観点から、本発明の経編地では、ヨコ方向密度が３０本／ｉｎｃｈ以上５５本／ｉｎｃｈ以下、タテ方向密度が５０本／ｉｎｃｈ以上１００本／ｉｎｃｈ以下であることが必要である。好ましくは、ヨコ方向密度が３２本／ｉｎｃｈ以上５２本／ｉｎｃｈ以下、タテ方向密度が５５本／ｉｎｃｈ以上９５本／ｉｎｃｈ以下である。さらに好ましくは、ヨコ方向密度が３５本／ｉｎｃｈ以上５０本／ｉｎｃｈ以下、タテ方向密度が６０本／ｉｎｃｈ以上９０本／ｉｎｃｈ以下である。ここでヨコ方向密度とは、経編地に形成されるヨコ方向に連結されたインチあたりのループ数を意味し、またタテ方向密度とは、経編地に形成されたタテ方向に連結されたインチあたりのループ数を意味する。
【００２４】
これらの生地を製造するための編機としては、トリコット編機、ラッセル編機などが好ましい。経編地の組織としては非弾性糸、弾性糸ともにルーピングする組織であれば構わないが、多くはダブルデンビー、ダブルアトラス、ハーフ、サテンなどの組織が使われる。弾性糸と非弾性糸が異方向および同方向のいずれでもよいし、開き目と閉じ目を組み合わせてもよい。本発明の経編地は、使用される編機のゲージが１０〜２２ゲージ、好ましくは１２〜２０ゲージ、さらに好ましくは１４〜１８ゲージで作られたものに相当する。ゲージとは、編機上で使用される編み針の密度（本数）のことであり、一般に１インチあたりの本数で示す。弾性糸と非弾性糸からなる経編地では、２８ゲージが一般的であり、それよりも低いものをローゲージという。
【００２５】
編機のゲージが本発明の範囲からはずれると、目標とする生地を作るための編条件（ランナー長など）では、編成中の糸の張力が適性でなくなり、糸切れや針キズを誘発し、編成不良となり、良好な品質で安定して生地を生産することが難しく、トラブルが発生しやすくなる。本発明の経編地は、１０〜２２ゲージの編機を使用して作っても良いし、２８ゲージや３２ゲージ編機のような高いゲージの一般的な編機を用い、針抜き組織のように使用する針を間引くことにより、同様の１０〜２２ゲージ相当の生地を作ってもよい。いずれの方法で作られた場合も本発明の経編地の範囲に包含される。
【００２６】
本発明の経編地では、前述のようなローゲージの編機で作られたものに相当しながら、一方でランナー長を大きくし、仕上がり生地の密度を低くし、弾性糸と非弾性糸の構成を設定して、面積あたりの繊維の占有率をコントロールした。ローゲージの編機で上記ランナー長を大きくして編成すると、生地の密度が入りやすくなり、そのままの密度で仕上げるとキックバックが悪くなり、フィット性を悪化させるため、加工で生地の密度をコントロールすることが重要である。このようなコントロールにより、本発明の経編地は、弾性糸が本来持つ糸の伸長性と回復力を十分に発揮させることができ、高い伸長性を持ちながら、フィット性にも優れた効果を発揮することができる。
【００２７】
弾性糸が本来持つ糸の伸長性と回復性を十分に発揮するためには、生地内において、弾性糸が自由に動く構造を作る必要がある（すなわち、ランナー長を大きくすることが必要である）。さらに、回復性を発揮するためには、弾性糸が適度にテンションのかかった状態で、安定することが必要である（すなわち、仕上がり密度を適度な範囲で安定させることが必要である）。これらの状態を保つためには、面積あたりの繊維の占有率が適切な範囲に入ることが必要である。面積あたりの繊維の占有率が低いと、繊維が動きやすくなりすぎるため、寸法安定性に支障をきたしたり、実着用における、繰り返し伸長後に弾性糸がたるみ、回復性が悪くなる。また、面積あたりの繊維の占有率が高いと、弾性糸の自由度が無くなり、大きな伸長性を発揮できなくなるし、生地としての目付も高くなり生地が厚く、風合いが固くなる。
【００２８】
ここで面積あたりの繊維の占有率とは、織物等で言われるカバーファクターに該当する。織物では、一般的に
0005965093.tif 000002
で、算出される。
経編みのカバーファクターもいろいろ提唱されているものの、前述した面積あたりの繊維の占有率を正確に示していない場合が多い。編機のゲージが同等でまた、編組織も近いものであれば、従来の丸編みのカバーファクターが、相対的には繊維の占有率となりうるが、ゲージ及び組織が違うものを比べる場合、従来の計算方法では、面積あたりの繊維の占有率を正確に示すには不十分である。
それらに鑑みて、面積あたりの繊維の占有率をＣＦ指数とし、下記式で定義した。
0005965093.tif 000003
すなわち、従来の丸編みのカバーファクターの考え方である、
0005965093.tif 000004
といった、数式をベースに、弾性糸のＤＲ率と、ランナー長を要因として加えることにより、より面積あたりの繊維の占有率に近い値とした。
ＤＲ率とは、編立て時に糸が引っ張られる割合であり、経編みでは、一般的に弾性糸は１．８〜２．２倍の範囲で引っ張られた状態で編立てられる。非弾性糸は、１〜１．０５倍の範囲で編立てられる。
【００２９】
上記のＣＦ指数を適切な範囲にすることにより、弾性糸が適度に引っ張られた状態が維持しやすくなる。本発明の経編地のＣＦ指数は、１２０００以上２４０００以下の範囲であることが必要である。好ましくは１３０００以上２３０００以下、さらに好ましくは１４０００以上２２０００以下である。ＣＦ指数が上記範囲より低いと、寸法安定性が悪くなる上に、回復性が悪くなる。また、ＣＦ指数が上記範囲より高いと、伸長性が悪くなり目付も高くなるため、着用感が悪くなり好ましくない。また、本発明の経編地の目付は８０〜３５０ｇ／ｍ２の範囲であることが好ましい。目付が上記範囲より低い場合は、破裂強力などの物性が悪くなり、最終製品にした場合に問題となりやすい。目付が上記範囲より高い場合は、製品が厚く、重くなり、着用快適性を損ないやすくなる。
【００３０】
本発明の経編地は、１４．７Ｎ荷重時のタテ方向もしくはヨコ方向のいずれか一方向の伸長率が２５０％以上、好ましくは２７０％以上、より好ましくは２８０％以上であり、かつタテ方向とヨコ方向の伸長率の平均が好ましくは２００％以上、より好ましくは２２０％以上、さらにより好ましくは２３０％以上である。伸長率が上記範囲未満であると、伸ばした状態で着用する、ガードルや補形肌着などのインナーウェアやスパッツ、レオタード、コンプレッションアンダーなどのスポーツウェアに用いたときに、身体の動きに十分追従せず、また生地伸び止まりによる窮屈感を感じやすくなる。また、タテ方向とヨコ方向の伸長率の平均が上記範囲未満でも、同様に窮屈感を感じやすくなる。
【００３１】
また、本発明の経編地は、着用後の運動による追随性が優れており、その効果を表すものとしてフィット指数が目安となる。フィット指数は、生地を一方向に伸長率８０％にて３サイクル伸縮処理したとき、３サイクル目の５０％伸長時の応力と５０％緊迫時の応力の割合より算出することができる。具体的には、フィット指数（％）＝（３サイクル目の５０％緊迫時の応力／３サイクル目の５０％伸長時応力）×１００の数式で算出することができる。本発明の経編地は、タテ方向およびヨコ方向のフィット指数が好ましくは７５％以上、より好ましくは７８％以上、さらに好ましくは８０％以上である。タテ方向およびヨコ方向のフィット指数が上記範囲未満では、激しい運動を伴う着用に対して生地が十分追従しないおそれがあり、肘や膝などの関節部分に起こりやすいワライ（生地のたるみ）が発生する可能性がある。
【００３２】
本発明の経編地を構成する非弾性繊維の単糸繊度は、好ましくは１．５ｄｔｅｘ以上１１ｄｔｅｘ以下、より好ましくは１．６ｄｔｅｘ以上１０ｄｔｅｘ以下、さらに好ましくは１．８ｄｔｅｘ以上９ｄｔｅｘ以下である。非弾性糸の単糸繊度が上記範囲より小さいと非弾性糸の曲げ剛性が低くなり、そのため、伸縮時に糸が引っ張られて変形（ループが絞られたり、ループ間の糸がずれる）する量が大きくなり、伸ばされた生地が回復しにくくなり、その結果、フィット性が悪くなる。また、単糸繊度が大きくなるとピリング、引きつれといった問題も出にくくなる。しかし、単糸繊度が上記範囲より大きいと、繊維の曲げ剛性が大きくなりすぎ、編機上で、ループが安定して作れず、生地が作れなくなったり、多数の編み欠点が発生し、商品となしえなくなる可能性がある。また、肌と接触した場合に、皮膚障害も起こりやすくなる可能性がある。なお、三角形断面やＹ字形断面等の異形断面にすることによっても曲げ剛性が変化し、回復性が良くなるので、これらの技術を組み合わせてもよい。
【００３３】
本発明の経編地は、上述のように作られているので、フリーカット特性として、ほつれ３級以上、さらには４級以上、カール４５°以下、さらには３０°以下、さらには２０°以下を達成することができる。また、本発明の経編地は、タテ方向及びヨコ方向においてピリング３級以上、タテ方向及びヨコ方向において寸法変化率−４．０％〜＋２．０％を達成することができる。
【００３４】
本発明の経編地の染色加工工程は、特に限定されず、一般的な経編地の染色加工方法および条件で行うことができる。但し、製品の消費特性を考えると、プレセット等の熱セット工程を加えることにより寸法安定性を良くしておく必要がある。また、吸水加工や柔軟加工等の一般的な機能加工や防汚加工、消臭加工、撥水加工、抗菌、静菌加工、ＵＶカット加工、制電加工、スキンケア加工などの機能加工を行ってもよい。また、それらを複数種組み合わせることも可能である。伸長性や回復性を向上する目的で、シリコン系およびウレタン系の柔軟剤で加工してもよい。また、発汗時の着用快適性を向上する目的で、吸水加工剤で加工してもよい。また、汗染み防止やベタツキ、汗冷えを防ぐ目的で、片面撥水加工等の特殊な加工を行ってもよい。防風性や光沢感を発揮するために、カレンダー加工を行ったり、保温性を向上する目的で、起毛加工を行ってもよい。
【実施例】
【００３５】
以下に実施例により本発明を詳細に説明するが、本発明はこれらの実施例に限定されるものではない。なお、実施例における各性能評価は以下の方法により行った。【００３６】
（１）伸長率
編成された伸縮性経編地から幅２．５ｃｍ、長さ１６ｃｍの試験片を採取し、インストロン型引張試験機に引張間隔１０ｃｍで取付け、３００ｍｍ／ｍｉｎの速度で１４．７Ｎの荷重をかけ、その時の伸長率を測定した。【００３７】
（２）フィット指数
編成された伸縮性経編地から幅２．５ｃｍ、長さ１６ｃｍの試験片を採取し、インストロン型引張試験機に引張間隔１０ｃｍで取付け、伸長時伸度として８０％を設定し、３００ｍｍ／ｍｉｎの速度で伸長回復を３サイクル繰り返した。３サイクル目の５０％伸長時の応力と３サイクル目の５０％緊迫時の応力を測定し、下記式で、フィット指数を算出した。
フィット指数（％）＝（３サイクル目の５０％緊迫時の応力／３サイクル目の５０％伸長時応力）×１００【００３８】
（３）密度
ＪＩＳ−Ｌ１０１８−１９９８に準拠して編地のタテ方向密度（本／ｉｎｃｈ）、ヨコ方向密度（本／ｉｎｃｈ）を測定した。【００３９】
（４）ＣＦ指数
ＣＦ指数は下記式によって求めた。
0005965093.tif 000005
但し、ＤＲ率は、編立て時に糸が引っ張られる割合である。【００４０】
（５）目付（標準状態における単位面積あたりの質量）
ＪＩＳ−Ｌ−１０９６Ａ法に準じて測定した。【００４１】
（６）ピリング
ＪＩＳ−Ｌ−１０７６Ａ法（ＩＣＩ形試験機を用いる方法）に準じて測定した。【００４２】
（７）寸法変化率
ＪＩＳ−Ｌ−１０９６Ｇ法（家庭用電気洗濯機法）に準じて測定した。【００４３】
（８）フリーカット特性
編地をタテ５ｃｍ×ヨコ４０ｃｍに切り出し、編地のウェール方向に対して、４０°の切り込みを３ｃｍ、編始め、編終わりの両方向に交互に５箇所入れ、タテ方向の裁断面を合わせて筒状に縫製した後、ＪＩＳ−Ｌ−０２１７−１０３法に準拠して、以下のように洗濯時間のみ３００分として、以下のように洗濯を行った。
洗濯（３００分）→遠心脱水→すすぎ（２分）→遠心脱水→すすぎ（２分）→遠心脱水【００４４】
その後、平干しで風乾し、裁断した編地の端のほつれの程度を評価し、カールの程度を測定した。
ほつれ評価基準
５級：傷みが認められず、洗濯前との差がない
４級：傷みが認められないが、洗濯前に比べへたっている部分がある
３級：やや傷みが認められるが、糸端の飛び出しがない
２級：痛みが認められ、糸端が飛び出している
１級：痛みが激しく、裁断面の編地組織が崩れている
カール測定方法
生地を水平面におき、巻き上がり角度を測定する。５箇所のうちで最も大きく巻いている部分の角度とした。【００４５】
（実施例１）
１６ゲージの２枚オサのトリコット編機を使用し、フロントオサ（第１オサ）にナイロン（Ｎｙ）７８ｄｔｅｘ２４ｆ（フィラメント）糸、バックオサ（第２オサ）にスパンデックス（Ｐｕ）７８ｄｔｅｘ糸（ポリエーテル系ポリウレタンタイプ）を用い、組織はフロントオサ１２／１０でフルセット、バックオサ１０／１２でフルセットの異方向のダブルデンビー組織（図１参照）で編成した。この時のランナー長は、フロントオサ１８０ｃｍ／ラック、バックオサ１６８ｃｍ／ラックとした。スパンデックスのドラフト率（ＤＲ率）は２．０倍とした。ナイロンのドラフト率（ＤＲ率）は１．０倍とした。【００４６】
次に、この生機に対して、プレウェット−プレセット（１９０℃×４０秒）―染色（液流染色機１００℃×４５分）−ファイナルセット（１６０℃×４０秒）の条件で染色加工を行った。得られた生地は、タテ方向密度：８６本／ｉｎｃｈ、ヨコ方向密度：４４本／ｉｎｃｈ、目付：２２７ｇ／ｍ２であった。これらのＣＦ指数は２０８０３であった。得られた生地の詳細と評価結果を表１に示す。【００４７】
（実施例２）
１６ゲージの２枚オサのトリコット編機を使用し、フロントオサ（第１オサ）にナイロン７８ｄｔｅｘ２４ｆ糸、バックオサ（第２オサ）にスパンデックス４４ｄｔｅｘ糸（ポリエーテル系ポリウレタンタイプ）を用い、組織はフロントオサ１２／１０でフルセット、バックオサ１０／１２でフルセットの異方向のダブルデンビー組織（図１参照）で編成した。この時のランナー長は、フロントオサ１７６ｃｍ／ラック、バックオサ１４４ｃｍ／ラックとした。スパンデックスのドラフト率（ＤＲ率）は２．０倍とした。ナイロンのドラフト率（ＤＲ率）は１．０倍とした。実施例１と同じ条件で染色加工を行った。得られた生地は、タテ方向密度：８１本／ｉｎｃｈ、ヨコ方向密度：４４本／ｉｎｃｈ、目付：１７３ｇ／ｍ２であった。これらのＣＦ指数は１６５５６であった。得られた生地の詳細と評価結果を表１に示す。【００４８】
（実施例３）
１６ゲージの２枚オサのトリコット編機を使用し、フロントオサ（第１オサ）にナイロン７８ｄｔｅｘ２４ｆ糸、バックオサ（第２オサ）にスパンデックス７８ｄｔｅｘ糸（ポリエーテル系ポリウレタンタイプ）を用い、組織はフロントオサ１０／１２／２３／２１でフルセット、バックオサ２３／２１／１０／１２でフルセットの４Ｃダブルアトラス組織（図３参照）で編成した。この時のランナー長は、フロントオサ１８０ｃｍ／ラック、バックオサ１６８ｃｍ／ラックとした。スパンデックスのドラフト率（ＤＲ率）は２．０倍とした。ナイロンのドラフト率（ＤＲ率）は１．０倍とした。実施例１と同じ条件で染色加工を行った。得られた生地は、タテ方向密度：８０本／ｉｎｃｈ、ヨコ方向密度：４２本／ｉｎｃｈ、目付：２０６ｇ／ｍ２であった。これらのＣＦ指数は１８４７２であった。得られた生地の詳細と評価結果を表１に示す。【００４９】
（実施例４）
３２ゲージの２枚オサのトリコット編機を使用し、フロントオサ（第１オサ）にナイロン７８ｄｔｅｘ２４ｆ糸、バックオサ（第２オサ）にスパンデックス７８ｄｔｅｘ糸（ポリエーテル系ポリウレタンタイプ）を用い、組織はフロントオサ２３／１０で１ｉｎ１ｏｕｔ、バックオサ１０／２３で１ｉｎ１ｏｕｔで編むことにより、実質１６ゲージ相当の異方向のダブルデンビー組織（図６参照）で編成した。この時のランナー長は、フロントオサ１８０ｃｍ／ラック、バックオサ１６８ｃｍ／ラックとした。スパンデックスのドラフト率（ＤＲ率）は２．０倍とした。ナイロンのドラフト率（ＤＲ率）は１．０倍とした。実施例１と同じ条件で染色加工を行った。得られた生地は、タテ方向密度：８４本／ｉｎｃｈ、ヨコ方向密度：４４本／ｉｎｃｈ、目付：２２３ｇ／ｍ２であった。これらのＣＦ指数は２０３１９であった。得られた生地の詳細と評価結果を表１に示す。【００５０】
（実施例５）
２０ゲージの２枚オサのトリコット編機を使用し、フロントオサ（第１オサ）にナイロン７８ｄｔｅｘ２４ｆ糸、バックオサ（第２オサ）にスパンデックス７８ｄｔｅｘ糸（ポリエーテル系ポリウレタンタイプ）を用い、組織はフロントオサ１２／１０でフルセット、バックオサ１０／１２でフルセットの異方向のダブルデンビー組織（図１参照）で編成した。この時のランナー長は、フロントオサ１６８ｃｍ／ラック、バックオサ１３０ｃｍ／ラックとした。スパンデックスのドラフト率（ＤＲ率）は２．０倍とした。ナイロンのドラフト率（ＤＲ率）は１．０倍とした。実施例１と同じ条件で染色加工を行った。得られた生地は、タテ方向密度：９３本／ｉｎｃｈ、ヨコ方向密度：４８本／ｉｎｃｈ、目付：２４１ｇ／ｍ２であった。これらのＣＦ指数は２１３４９であった。得られた生地の詳細と評価結果を表１に示す。【００５１】
（実施例６）
１６ゲージの２枚オサのトリコット編機を使用し、フロントオサ（第１オサ）にポリエステル（Ｅｓ）８４ｄｔｅｘ３６ｆ糸、バックオサ（第２オサ）にスパンデックス７８ｄｔｅｘ糸（ポリエーテル系ポリウレタンタイプ）を用い、組織はフロントオサ１２／１０でフルセット、バックオサ１０／１２でフルセットの異方向のダブルデンビー組織（図１参照）で編成した。この時のランナー長は、フロントオサ１８０ｃｍ／ラック、バックオサ１６８ｃｍ／ラックとした。スパンデックスのドラフト率（ＤＲ率）は２．０倍とした。ポリエステルのドラフト率（ＤＲ率）は１．０倍とした。実施例１と同じ条件で染色加工を行った。ただし染色工程のみ、液流染色機１２０℃×４５分の条件で実施した。得られた生地は、タテ方向密度：８２本／ｉｎｃｈ、ヨコ方向密度：４２本／ｉｎｃｈ、目付：２１７ｇ／ｍ２であった。これらのＣＦ指数は１９３６５であった。得られた生地の詳細と評価結果を表１に示す【００５２】
（実施例７）
１６ゲージの２枚オサのトリコット編機を使用し、フロントオサ（第１オサ）にナイロン７８ｄｔｅｘ３４ｆ糸、バックオサ（第２オサ）にスパンデックス７８ｄｔｅｘ糸（ポリエーテル系ポリウレタンタイプ）を用い、組織はフロントオサ１２／１０でフルセット、バックオサ１０／１２でフルセットの異方向のダブルデンビー組織（図１参照）で編成した。この時のランナー長は、フロントオサ１８０ｃｍ／ラック、バックオサ１６８ｃｍ／ラックとした。スパンデックスのドラフト率（ＤＲ率）は２．０倍とした。ナイロンのドラフト率（ＤＲ率）は１．０倍とした。実施例１と同じ条件で染色加工を行った。得られた生地は、タテ方向密度：８６本／ｉｎｃｈ、ヨコ方向密度：４４本／ｉｎｃｈ、目付：２２５ｇ／ｍ２であった。これらのＣＦ指数は２０８０３であった。得られた生地の詳細と評価結果を表１に示す。【００５３】
（実施例８）
１６ゲージの２枚オサのトリコット編機を使用し、フロントオサ（第１オサ）にナイロン７８ｄｔｅｘ２４ｆ糸、バックオサ（第２オサ）にスパンデックス４４ｄｔｅｘ糸（ポリエステル系ポリウレタンタイプ）を用い、組織はフロントオサ１２／１０でフルセット、バックオサ１０／１２でフルセットの異方向のダブルデンビー組織（図１参照）で編成した。この時のランナー長は、フロントオサ１７６ｃｍ／ラック、バックオサ１４４ｃｍ／ラックとした。スパンデックスのドラフト率（ＤＲ率）は２．０倍とした。ナイロンのドラフト率（ＤＲ率）は１．０倍とした。実施例１と同じ条件で染色加工を行った。得られた生地は、タテ方向密度：７８本／ｉｎｃｈ、ヨコ方向密度：４１本／ｉｎｃｈ、目付：１６３ｇ／ｍ２であった。これらのＣＦ指数は１４８５６であった。得られた生地の詳細と評価結果を表１に示す。【００５４】
（実施例９）
１６ゲージの２枚オサのトリコット編機を使用し、フロントオサ（第１オサ）にナイロン４４ｄｔｅｘ２４ｆ糸、バックオサ（第２オサ）にスパンデックス７８ｄｔｅｘ糸（ポリエーテル系ポリウレタンタイプ）を用い、組織はフロントオサ１２／１０でフルセット、バックオサ１０／１２でフルセットの異方向のダブルデンビー組織（図１参照）で編成した。この時のランナーは、フロントオサ１７０ｃｍ／ラック、バックオサ１６０ｃｍ／ラックとした。スパンデックスのドラフト（ＤＲ率）は２．０倍とした。ナイロンのドラフト（ＤＲ率）は１．０倍とした。実施例１と同じ条件で染色加工を行った。得られた生地は、タテ方向密度：８０本／ｉｎｃｈ、ヨコ方向密度：４６本／ｉｎｃｈ、目付：１６１ｇ／ｍ２であった。これらのＣＦ指数は１６３０６であった。得られた生地の詳細と評価結果を表１に示す。【００５５】
（実施例１０）
１４ゲージの２枚オサのトリコット編機を使用し、フロントオサ（第１オサ）にナイロン７８ｄｔｅｘ２４ｆ糸、バックオサ（第２オサ）にスパンデックス７８ｄｔｅｘ糸（ポリエーテル系ポリウレタンタイプ）を用い、組織はフロントオサ１２／１０でフルセット、バックオサ１０／１２でフルセットの異方向のダブルデンビー組織（図１参照）で編成した。この時のランナーは、フロントオサ１９０ｃｍ／ラック、バックオサ１８０ｃｍ／ラックとした。スパンデックスのドラフト（ＤＲ率）は２．０倍とした。ナイロンのドラフト（ＤＲ率）は１．０倍とした。実施例１と同じ条件で染色加工を行った。得られた生地は、タテ方向密度：７０本／ｉｎｃｈ、ヨコ方向密度：３９本／ｉｎｃｈ、目付：１８４ｇ／ｍ２であった。これらのＣＦ指数は１５９３７であった。得られた生地の詳細と評価結果を表１に示す。【００５６】
（実施例１１）
１８ゲージの２枚オサのトリコット編機を使用し、フロントオサ（第１オサ）にナイロン７８ｄｔｅｘ２４ｆ糸、バックオサ（第２オサ）にスパンデックス７８ｄｔｅｘ糸（ポリエーテル系ポリウレタンタイプ）を用い、組織はフロントオサ１２／１０でフルセット、バックオサ１０／１２でフルセットの異方向のダブルデンビー組織（図１参照）で編成した。この時のランナーは、フロントオサ１７２ｃｍ／ラック、バックオサ１３６ｃｍ／ラックとした。スパンデックスのドラフト（ＤＲ率）は２．０倍とした。ナイロンのドラフト（ＤＲ率）は１．０倍とした。実施例１と同じ条件で染色加工を行った。得られた生地は、タテ方向密度：９０本／ｉｎｃｈ、ヨコ方向密度：４５本／ｉｎｃｈ、目付：２３０ｇ／ｍ２であった。これらのＣＦ指数は１９９８３であった。得られた生地の詳細と評価結果を表１に示す。【００５７】
（実施例１２）
１６ゲージの２枚オサのトリコット編機を使用し、フロントオサ（第１オサ）にナイロン５６ｄｔｅｘ１３ｆ糸、バックオサ（第２オサ）にスパンデックス４４ｄｔｅｘ糸（ポリエーテル系ポリウレタンタイプ）を用い、組織はフロントオサ１２／１０でフルセット、バックオサ１０／１２でフルセットの異方向のダブルデンビー組織（図１参照）で編成した。この時のランナーは、フロントオサ１７８ｃｍ／ラック、バックオサ１４４ｃｍ／ラックとした。スパンデックスのドラフト（ＤＲ率）は２．０倍とした。ナイロンのドラフト（ＤＲ率）は１．０倍とした。実施例１と同じ条件で染色加工を行った。得られた生地は、タテ方向密度：８８本／ｉｎｃｈ、ヨコ方向密度：４６本／ｉｎｃｈ、目付：１９４ｇ／ｍ２であった。これらのＣＦ指数は１６９２９であった。得られた生地の詳細と評価結果を表１に示す。【００５８】
（実施例１３）
１６ゲージの２枚オサのトリコット編機を使用し、フロントオサ（第１オサ）にナイロン７８ｄｔｅｘ４８ｆ糸、バックオサ（第２オサ）にスパンデックス７８ｄｔｅｘ糸（ポリエーテル系ポリウレタンタイプ）を用い、組織はフロントオサ１２／１０でフルセット、バックオサ１０／１２でフルセットの異方向のダブルデンビー組織（図１参照）で編成した。この時のランナーは、フロントオサ１７４ｃｍ／ラック、バックオサ１５８ｃｍ／ラックとした。スパンデックスのドラフト（ＤＲ率）は２．０倍とした。ナイロンのドラフト（ＤＲ率）は１．０倍とした。実施例１と同じ条件で染色加工を行った。得られた生地は、タテ方向密度：８４本／ｉｎｃｈ、ヨコ方向密度：４３本／ｉｎｃｈ、目付：２２１ｇ／ｍ２であった。これらのＣＦ指数は１８９８９であった。得られた生地の詳細と評価結果を表１に示す。【００５９】
（実施例１４）
１６ゲージの３枚オサのトリコット編機を使用し、フロントオサ（第１オサ）にナイロン７８ｄｔｅｘ２４ｆ糸、ミドルオサ（第２オサ）にポリエステル８４ｄｔｅｘ３６ｆ糸、バックオサ（第３オサ）にスパンデックス７８ｄｔｅｘ糸（ポリエーテル系ポリウレタンタイプ）を用い、組織はフロントオサ１２／１０で１ｉｎ１ｏｕｔ、ミドルオサ１２／１０で１ｏｕｔ１ｉｎ、バックオサ１０／１２でフルセットの異方向のダブルデンビー組織（図１参照）で編成した。この時のランナーは、フロントオサ、ミドルオサは１８０ｃｍ／ラック、バックオサは１６８ｃｍ／ラックとした。スパンデックスのドラフト（ＤＲ率）は２．０倍とした。ナイロンとポリエステルのドラフト（ＤＲ率）は１．０倍とした。実施例１と同じ条件でナイロンサイドのみ染色し、ストライプ柄に加工を行った。得られた生地は、タテ方向密度：８４本／ｉｎｃｈ、ヨコ方向密度：４４本／ｉｎｃｈ、目付：２３０ｇ／ｍ２であった。これらのＣＦ指数は２０５５０であった。得られた生地の詳細と評価結果を表１に示す。【００６０】
（実施例１５）
１６ゲージの２枚オサのトリコット編機を使用し、フロントオサ（第１オサ）にナイロン７８ｄｔｅｘ２４ｆ糸、バックオサ（第２オサ）にスパンデックス４４ｄｔｅｘ糸（ポリエーテル系ポリウレタンタイプ）を用い、組織はフロントオサ２３／１０でフルセット、バックオサ１０／１２でフルセットの異方向のハーフ組織（図５参照）で編成した。この時のランナーは、フロントオサ２７６ｃｍ／ラック、バックオサ１５６ｃｍ／ラックとした。スパンデックスのドラフト（ＤＲ率）は２．０倍とした。ナイロンのドラフト（ＤＲ率）は１．０倍とした。実施例１と同じ条件で染色加工を行った。得られた生地は、タテ方向密度：６２本／ｉｎｃｈ、ヨコ方向密度：４８本／ｉｎｃｈ、目付：２２６ｇ／ｍ２であった。これらのＣＦ指数は１９６４９であった。得られた生地の詳細と評価結果を表１に示す。【００６１】
（実施例１６）
１６ゲージの２枚オサのトリコット編機を使用し、フロントオサ（第１オサ）にナイロン加工糸７８ｄｔｅｘ２４ｆ糸、バックオサ（第２オサ）にスパンデックス７８ｄｔｅｘ糸（ポリエーテル系ポリウレタンタイプ）を用い、組織はフロントオサ１２／１０でフルセット、バックオサ１０／１２でフルセットの異方向のダブルデンビ−組織（図１参照）で編成した。この時のランナーは、フロントオサ１８０ｃｍ／ラック、バックオサ１６８ｃｍ／ラックとした。スパンデックスのドラフト（ＤＲ率）は２．０倍とした。ナイロンのドラフト（ＤＲ率）は１．０倍とした。実施例１と同じ条件で染色加工を行った。得られた生地は、タテ方向密度：８０本／ｉｎｃｈ、ヨコ方向密度：４２本／ｉｎｃｈ、目付：２０８ｇ／ｍ２であった。これらのＣＦ指数は１８４７２であった。得られた生地の詳細と評価結果を表１に示す。【００６２】
（比較例１）
３２ゲージの２枚オサのトリコット編機を使用し、フロントオサ（第１オサ）にナイロン４４ｄｔｅｘ３４ｆ糸、バックオサ（第２オサ）にスパンデックス４４ｄｔｅｘ糸（ポリエーテル系ポリウレタンタイプ）を用い、組織はフロントオサ１０／１２／２３／２１でフルセット、バックオサ２３／２１／１０／１２でフルセットの４Ｃダブルアトラス組織（図３参照）で編成した。この時のランナー長は、フロントオサ１０８ｃｍ／ラック、バックオサ８０ｃｍ／ラックとした。スパンデックスのドラフト率（ＤＲ率）は２．０倍とした。ナイロンのドラフト率（ＤＲ率）は１．０倍とした。実施例１と同じ条件で染色加工を行った。得られた生地は、タテ方向密度：１３１本／ｉｎｃｈ、ヨコ方向密度：６５本／ｉｎｃｈ、目付：１６８ｇ／ｍ２であった。これらのＣＦ指数は１９３６５であった。得られた生地の詳細と評価結果を表２に示す。【００６３】
（比較例２）
３２ゲージの２枚オサのトリコット編機を使用し、フロントオサ（第１オサ）にナイロン４４ｄｔｅｘ３４ｆ糸、バックオサ（第２オサ）にスパンデックス４４ｄｔｅｘ糸（ポリエーテル系ポリウレタンタイプ）を用い、組織はフロントオサ１０／２１／２３／１２でフルセット、バックオサ２３／１２／１０／２１でフルセットの４Ｃアトラス組織（図４参照）で編成した。この時のランナー長は、フロントオサ１０８ｃｍ／ラック、バックオサ１０２ｃｍ／ラックとした。スパンデックスのドラフト率（ＤＲ率）は２．０倍とした。ナイロンのドラフト率（ＤＲ率）は１．０倍とした。実施例１と同じ条件で染色加工を行った。得られた生地は、タテ方向密度：１１８本／ｉｎｃｈ、ヨコ方向密度：６７本／ｉｎｃｈ、目付：１５２ｇ／ｍ２であった。これらのＣＦ指数は１９６８０であった。得られた生地の詳細と評価結果を表２に示す。【００６４】
（比較例３）
３２ゲージの２枚オサのトリコット編機を使用し、フロントオサ（第１オサ）にナイロン７８ｄｔｅｘ３４ｆ糸、バックオサ（第２オサ）にスパンデックス４４ｄｔｅｘ糸（ポリエーテル系ポリウレタンタイプ）を用い、組織はフロントオサ１０／２３でフルセット、バックオサ１２／１０でフルセットのハーフ組織（図５参照）で編成した。この時のランナー長は、フロントオサ１５７ｃｍ／ラック、バックオサ８７ｃｍ／ラックとした。スパンデックスのドラフト率（ＤＲ率）は２．０倍とした。ナイロンのドラフト率（ＤＲ率）は１．０倍とした。実施例１と同じ条件で染色加工を行った。得られた生地は、タテ方向密度：９７本／ｉｎｃｈ、ヨコ方向密度：６５本／ｉｎｃｈ、目付：２８１ｇ／ｍ２であった。これらのＣＦ指数は２３５７４であった。得られた生地の詳細と評価結果を表２に示す。【００６５】
（比較例４）
１６ゲージの２枚オサのトリコット編機を使用し、フロントオサ（第１オサ）にナイロン４４ｄｔｅｘ３４ｆ糸、バックオサ（第２オサ）にスパンデックス２２ｄｔｅｘ糸（ポリエーテル系ポリウレタンタイプ）を用い、組織はフロントオサ１２／１０でフルセット、バックオサ１０／１２でフルセットの異方向のダブルデンビー組織（図１参照）で編成した。この時のランナー長は、フロントオサ１４５ｃｍ／ラック、バックオサ１１５ｃｍ／ラックとした。スパンデックスのドラフト率（ＤＲ率）は２．０倍とした。ナイロンのドラフト率（ＤＲ率）は１．０倍とした。実施例１と同じ条件で染色加工を行った。得られた生地は、タテ方向密度：１０５本／ｉｎｃｈ、ヨコ方向密度：６０本／ｉｎｃｈ、目付：１１５ｇ／ｍ２であった。これらのＣＦ指数は１７６３０であった。得られた生地の詳細と評価結果を表２に示す。【００６６】
（比較例５）
１６ゲージの２枚オサのトリコット編機を使用し、フロントオサ（第１オサ）にナイロン加工糸４４ｄｔｅｘ４０ｆ糸、バックオサ（第２オサ）にスパンデックス２２ｄｔｅｘ糸（ポリエーテル系ポリウレタンタイプ）を用い、組織はフロントオサ１２／１０でフルセット、バックオサ１０／１２でフルセットの異方向のダブルデンビー組織（図１参照）で編成した。この時のランナーは、フロントオサ１７６ｃｍ／ラック、バックオサ１３６ｃｍ／ラックとした。スパンデックスのドラフト（ＤＲ率）は２．０倍とした。ナイロンのドラフト（ＤＲ率）は１．０倍とした。実施例１と同じ条件で染色加工を行った。得られた生地は、タテ方向密度：８０本／ｉｎｃｈ、ヨコ方向密度：４４本／ｉｎｃｈ、目付：１０７ｇ／ｍ２であった。これらのＣＦ指数は１１８６９であった。得られた生地の詳細と評価結果を表２に示す。【００６７】
（比較例６）
１６ゲージの２枚オサのトリコット編機を使用し、フロントオサ（第１オサ）にナイロン加工糸４４ｄｔｅｘ４０ｆ糸、バックオサ（第２オサ）にスパンデックス２２ｄｔｅｘ糸（ポリエーテル系ポリウレタンタイプ）を用い、組織はフロントオサ１０／１２でフルセット、バックオサ１０／１２でフルセットの同方向のダブルダブルデンビー組織（図２参照）で編成した。この時のランナーは、フロントオサ１７０ｃｍ／ラック、バックオサ１３６ｃｍ／ラックとした。スパンデックスのドラフト（ＤＲ率）は２．０倍とした。ナイロンのドラフト（ＤＲ率）は１．０倍とした。実施例１と同じ条件で染色加工を行った。得られた生地は、タテ方向密度：７４本／ｉｎｃｈ、ヨコ方向密度：４２本／ｉｎｃｈ、目付：８８ｇ／ｍ２であった。これらのＣＦ指数は１０２２２であった。得られた生地の詳細と評価結果を表２に示す。【００６８】
（比較例７）
１６ゲージの２枚オサのトリコット編機を使用し、フロントオサ（第１オサ）にナイロン加工糸４４ｄｔｅｘ４０ｆ糸、バックオサ（第２オサ）にスパンデックス２２ｄｔｅｘ糸（ポリエーテル系ポリウレタンタイプ）を用い、組織はフロントオサ２３／２１／１０／１２でフルセット、バックオサ１０／１２／２３／２１でフルセットの４Ｃダブルアトラス組織（図３参照）で編成した。この時のランナーは、フロントオサ１７６ｃｍ／ラック、バックオサ１３６ｃｍ／ラックとした。スパンデックスのドラフト（ＤＲ率）は２．０倍とした。ナイロンのドラフト（ＤＲ率）は１．０倍とした。実施例１と同じ条件で染色加工を行った。得られた生地は、タテ方向密度：７７本／ｉｎｃｈ、ヨコ方向密度：４２本／ｉｎｃｈ、目付：９６ｇ／ｍ２であった。これらのＣＦ指数は１０９０５であった。得られた生地の詳細と評価結果を表２に示す。【００６９】
（比較例８）
２８ゲージの２枚オサのトリコット編機を使用し、フロントオサ（第１オサ）にナイロン７８ｄｔｅｘ２４ｆ糸、バックオサ（第２オサ）にスパンデックス７８ｄｔｅｘ糸（ポリエーテル系ポリウレタンタイプ）を用い、組織はフロントオサ１０／１２でフルセット、バックオサ１２／１０でフルセットの異方向デブルデンビ−組織（図１参照）で編成した。この時のランナーは、フロントオサ１６０ｃｍ／ラック、バックオサ１２０ｃｍ／ラックとした。スパンデックスのドラフト（ＤＲ率）は２．０倍とした。ナイロンのドラフト（ＤＲ率）は１．０倍とした。実施例１と同じ条件で染色加工を行った。得られた生地は、タテ方向密度：８８本／ｉｎｃｈ、ヨコ方向密度：５４本／ｉｎｃｈ、目付：２５８ｇ／ｍ２であった。これらのＣＦ指数は２１４０９であった。得られた生地の詳細と評価結果を表２に示す。【００７０】
（比較例９）
２４ゲージの２枚オサのトリコット編機を使用し、フロントオサ（第１オサ）にナイロン７８ｄｔｅｘ２４ｆ糸、バックオサ（第２オサ）にスパンデックス７８ｄｔｅｘ糸（ポリエーテル系ポリウレタンタイプ）を用い、組織はフロントオサ１０／１２でフルセット、バックオサ１２／１０でフルセットの異方向デブルデンビ−組織（図１参照）で編成した。この時のランナーは、フロントオサ１６５ｃｍ／ラック、バックオサ１２５ｃｍ／ラックとした。スパンデックスのドラフト（ＤＲ率）は２．０倍とした。ナイロンのドラフト（ＤＲ率）は１．０倍とした。実施例１と同じ条件で染色加工を行った。得られた生地は、タテ方向密度：８８本／ｉｎｃｈ、ヨコ方向密度：５０本／ｉｎｃｈ、目付：２４０ｇ／ｍ２であった。これらのＣＦ指数は２０５１４であった。得られた生地の詳細と評価結果を表２に示す。【００７１】
【表１】
0005965093.tif 000006
【００７２】
【表２】
0005965093.tif 000007
【００７３】
表１からわかるように、実施例１〜１６の経編地は、タテ方向及びヨコ方向のいずれか一方の伸長率及び両方の伸長率の平均が高く、しかもタテ方向及びヨコ方向のフィット指数も高い。また、ピリングや寸法変化率、フリーカット特性も優れる。特に実施例１〜９、１３，１４の経編地は、これらの点で優れている。一方、比較例１〜９の経編地は、伸長率又はフィット指数のいずれかが満足せず、他の特性も満足しないものであった。【００７４】
なお、実施例１〜４，６〜８，１３，１４及び比較例１〜３，５〜７の経編地におけるＣＦ指数とフィット指数の関係を図７に示す。図７からわかるように、同じＣＦ指数の場合、フィット指数はローゲージの１６ゲージの方が高い傾向を示す。一方、実施例１〜４，６〜８，１３，１４及び比較例１〜３，５〜７の経編地におけるカバーファクターとフィット指数の関係を図８に示す。図８からわかるように、図７と違い、１６ゲージと３２ゲージでは、比較的目付が近い（すなわち、面積あたりの繊維の占有率が近いと考えられる）ものにおいても、カバーファクターが全く違った値を示し、従来の丸編みのカバーファクターの考え方では、面積あたりの繊維の占有率の指標にはなり得ない。これらのことから、本発明で使用するＣＦ指数が経編地の面積あたりの繊維の占有率を正しく表わしていることがわかる。
【産業上の利用可能性】
【００７５】
本発明の経編地は、非常に大きな伸長性とフィット性に優れており、これらを用いることにより、着用者に窮屈感を感じさせず、なおかつ、着用者の動きにも十分追随する、ストレスを感じないインナーウェアやスポーツアンダー製品を作ることが可能である。これらは、ガードル、ブラジャー、ショーツ、キャミソール、肌着、レギンスなどのインナーウェア、スパッツ、水着、レオタード、コンプレッションアンダーなどのスポーツウェア、などの衣料用途だけでなく、工業資材、生活資材といった様々な用途にも利用することができる。
【要約】
本発明は、着用者に窮屈感を感じさないために非常に大きな伸長性を持ちながら、着用者の動きにも十分追随するフィット性を持つ経編地を提供する。本発明の経編地は、非弾性糸と弾性糸からなり、非弾性糸と弾性糸がルーピングされた編組織からなり、非弾性糸のランナー長が１５０ｃｍ／ラック以上３００ｃｍ／ラック以下、弾性糸のランナー長が１２０ｃｍ／ラック以上２００ｃｍ／ラック以下であり、ヨコ方向密度が３０本／ｉｎｃｈ以上５５本／ｉｎｃｈ以下、タテ方向密度が５０本／ｉｎｃｈ以上１００本／ｉｎｃｈ以下であり、ＣＦ指数が１２０００以上２４０００以下であり、経編地が１０〜２２ゲージの経編機により作られたものに相当すること、及び１４．７Ｎ荷重時のタテ方向もしくはヨコ方向のいずれか一方の伸長率が２５０％以上であることを特徴とする。【図１】
0005965093.tif 000008
【図２】
0005965093.tif 000009
【図３】
0005965093.tif 000010
【図４】
0005965093.tif 000011
【図５】
0005965093.tif 000012
【図６】
0005965093.tif 000013
【図７】
0005965093.tif 000014
【図８】
0005965093.tif 000015